FR 2643260 A1 19900824 FR 8902344 A 19890223 Perfectionnements à la fabrication des prothèses dentaires en céramique. La présente invention concerne le domaine des prothèses dentaires, ayant pour but la restauration des dents, le remplacement des dents manquantes-en prothèse fixée comme les couronnes, jaquettes, quelques dents à tenon les bridges, les inlays et onlays, etc... L'invention concerne plus particulierement les prothèses dentaires en céramique. D'une manière générale, pour réaliser une prothèse dentaire en céramique, on applique, sur une armature métallique précieuse, nonprécieuse, ou sur tout type de matériaux conçu pour recevoir la céramique, une ou plusieurs couches de céramique opaque, qui, après cuisson, constitue(ent) l'opaque, puis, de la même façon, on forme successivement, sur cette première couche, une couche de dentine, une couche d'émail, puis une coche de transparent. Le protésiste dentaire a donc à préparer préalablement un certain nombre de pâtes, à partir de composants en poudre destinés à former la céramique proprement dite. La poudr de l'opaque de la dentine ou de l'émail. est mélangée avec un liquide qui est essentiellement constitué d'eau et de plas tifiants destinés à rendre les pâtes modelables. Des retardateurs de déshydratation sont généralement incorporés à ces pâtes pour éviter un séchage trop rapide. En effet, dans la fabrication de prothèses dentaires complexes, comme les bridges de plusieurs élé- mente. si le séchage est trop rapide, il sera impossible de réaliser le travail jusqu'au bout sans déshydratation. Les plastifiants utilisés traditionnellement sont généralement à base d'alginates et, souvent, ils différent en fonction des poudres utilisées pour les différentes couches d'opaque, de dentineémail. Cependant, on observe, d'une manière générale, que ces plastifiants ne procurent pas une aptitude au modelage suffisante. Par ailleurs, les retardateurs de déshydratation utilisés, du type 30M-NITA, sont également insuffisants. I1 est fréquent que, pour les prothèses importantes comme les bridges, le séchage soit trop rapide et que, comme indiqué ci-dessus, les retouches longues soient impossibles. Fn outre, lorsque les colorants ou stains" sont incorporés aux pâtes de céramique, il se produit souvent une absorption de l'humidité t le colorant reste en surface. La présente invention vise acnc à remédier à tous ces inconvénients, et propcse à cet effet d'utiliser le propylèneglycol asso cie à l'éther méthylique du propylèneglycol, à la fois comme plastifiant et retardateur de déshydratation. dans la totalité des pâtes de céramique employées pour réaliser les prothèses. On obtient, dans chaque cas, une pâte de plasticité améliorée, modelable plus longtemps. Les additions de pâte. dans le cas de grandes restaurations prcthétiques, ne sont plus limitées dans le temps par crainte d'une déshydratation engendrant des résultats de cuisson peu satisfaisants. La présente invention a donc d'abord pour objet l'utilisation du propylêneglycol associé Ez l'éther méthylique du propylèneglycol dans la réalisation de prthèses dentaires en céramique, à titre de plastifiant, et/ou de retardateur de déshydratation dans les différentes pâtes de céramique crue. colorées ou non, destinées à être appliquées n couche successives sur l'armature de base pour constituer la prothèse, ou à être appliquées localement au cours de l'élaboration de la prothèse ou par la suite, pour exécuter des retouches. L'.ploi de propylèneglycol associé à l'éther méthylique du propylèneglycol additionné de liquide traditionnel comme plastifiant et comme retardateur de déshydratation permet -ainsi, contrairement aux plastifiants connus, de réaliser les couches d'opaque ou le modelage de dentine sur des grandes restaurations sans déshyPdrata- tion excessive des pâtes. Le propylèneglycol est généralement utilisé à raison de 5 à 15% en poids par rapport au liquide plastifiant traditionnel dans la céramique crue. L'éther méthylique du propylèneglycol CH3-OCH2-CHOH-CH3 associé au propylèneglycol pour former un plastifiant complémentaire et/ou retardateur de déshydratation complémentaire, pourra être choisi dans la serie des solvants "DOWANOL RPH commercialisés par "THE DOW ChENICAL COMPANY" . Ce sera le cas notamment dans la prépara- tion des pâtes ae céramique pour les couches d'opaque, de dentine, d'émail. On a constaté que ce éther de glycol procure des effets supplémentaires damélioration de la plastification et de retard à la déshydratation. L'éther méthylique du propylèneglycol est introduit a raison notamment d'au plus 10% en poids en particulier d'au plus 8% en poids, par rapport au propylèneglycol mis en oeuvre. La présente invention a également pour objet un liquide à modeler à action plastifiante et retardatrice de déshydratation,destiné à être utilisé dans la préparation des différentes pâtes de cerami- que crue, colorees ou non, destinées à être appliquées en couches successives sur lsarmature de base pour la réalisation de prothèses dentaires, ou a être appliquées localement, au cours de l'éla- boration des prothèses, ou par la suite, pour exécuter des retouches, caraetérisé par le fait qu'il est essentiellement constitué par du propylèneglycol associé à l'éther méthylique du propylèneglycol à raison d'au plus 10% en poids, et notamment au plus 8% en poids, par rapport au propylèneglycol. Pour mieux illustrer l'objet de la présente invention on va en dé- crire ci-après un exemple de réalisation: EXEMPLE: A - FORMATION DE LA COUCHE D'OPAQUE On prépare une pâte de céramique destinée à être appliquée directement sur l'armature elle-même destinée à recevoir la céramique dentaire. Cette pâte est formulée comme suit: - Liquide opaque traditionnel + céramique opaque. On malaxe les ingrédients ci-dessus et on v ajoute 1 à 2 gouttes de propylèneglycol préalablement mélangé à 6% en poids d'éther méthylique du propylèneglycol, puis on malaxe à nouveau. La pâte résultante est plus onctueuse. et son application est facilitée, avec un temps ae travail de l'ordre de 3 à 1 fois plus long. Une fois la pâte appliquée sur l'armature, on procède à une déshydrata- tion dans les conditicns suivantes: - durée : 5 à 8 minutes - température : 400 à 650 r. Ensuite on réalise une cuisson sous vide à une température de 960 à 1000 C. B - FORMATION DE LA COUCHE DE DENTINE OU EMAIL On prépare differentes Fates oe dentine et d'émail dans la composition suivante: - Liquide à modeler tradirionnel + pâte céramique dentine. émail, ou transparent. Après malaxage, on ajoute à chacune des pâtes quelques gouttes de propylèneglycol préalablement mélangé à 5X en poids d'éther méthylique du propylèneglycol, ce qui améliore encore la plasticité et prolonge le temps d'utilisation. On dispose ces pâtes sur la couche d'opaque et on procède à une déshydratation puis à une premiè re cuisson dans les conditions suivantes: - durée de déshydratation : 1Omn - température : 400 à 650 C - cuisson : température conseillée par le fabricant de. la céramique, puis on procède à une deuxième cuisson dans les mêmes conditions. Revendications 1. Utilisation du propylèneglycol associé à l'éther méthylique du propylèneglycol dans la réalisation de prothèses dentaires en céramique, à titre de plastifiant et/ou retardateur de déshydratation dans les différentes pâtes de céramique crue, colorées ou non destinées à être appliquées en couches successives sur l'armature de base pour constituer la prothèse, ou à être appliquées localement, au cours de l'élaboration de la prothèse ou par la suite, pour exécuter des retouches. 2. Utilisation selon la revendication 1, dans la préparation des pâtes de céramique crue, colorées ou non, notamment dans la préparation de la pâte pour la couche d'opaque, caractérisée par le fait que le propylèneglycol associé à l'éther methylique du propuléneglucol constitue un plastifiant supplémentaire, complétant l'action d'un ou de plusieurs plastifiants habituels du type alginate, et est utilisé à raison de 5 à 15% en poids par rapport au liquide opaque traditionnel dans la pâte de ceramique crue avant déshydratatIon. 3. Utilisation selon la revendication i, dans la préparation des pâtes de dentine, d'émail, et de transparent, colorées ou non, caractérisée par le fait que le propulèneelucol associé à l'éther méthylique de propylèneglycol constitue un plastifiant supplémentaire, complétant l'action d'un ou de plusieurs plastifiants habituels de type alginate, et est utilisé à raison de 5 à 15% en poids par rapport au liquide traditionnel dans la pâte de dentine, d'émail et de transparent, avant déshydratation. 4. Utilisation selon l'une des revendications 1 à 3, caractérisée par le fait qu'on introduit l'éther méthilique du pro pylêneglycol a raison d':-u plus 10% en poids par rapport au poids du propylèneglycol, de préférence au plus 8S en poids. D. Liquide à modeler à action plastifiante et retardatrice de déshydratation, destiné à être utilise dans la préparation des diffé rentes pâtes de céramique crue, colorées ou non, devant être appli quees en couches successives sur l'armature de base pour la réalisation de protheses dentaires, ou -être appliquées localement, au courez de l'élaboration des prothèses ou par la suite, pour exécuter des retouches, caractérisé par le fait qu'il est essentiellement constitué par du propyleneglycol associé à l'éther méthilique du propylèneglycol. 6. Liquide à modeler selon la revendication 5, caractérisé par le fait que l'éther méthylique du propylèneglycol est présent à raison d'au plus 10% en poids par rapport au propylè neglycol, de préférence au plus 8% en poids